(57)【要約】【課題】従来のゴムリングにおけるゴム芯入り紐の接合構造と比較して接合強度が高い接合構造を提供する。またこのような接合構造を提供する、ゴム芯入り紐の接合用固化剤を提供する。【解決手段】本発明のゴム芯入り紐１１の接合構造２は、ゴム芯入り紐１１の両端部が付き合わされて、又は、２本のゴム芯入り紐の端部が付き合わせされて接着剤で接合されているゴム芯入り紐の接合構造である。ゴム芯入り紐１１の両端部、又は、２本のゴム芯入り紐の端部には、固化した固化剤２５によって固化部分２３が形成されており、当該固化部分２３には、多孔質粒子が含まれている。本発明の固化剤２５は、ゴム芯入り１１紐に付着させる固化剤であって、固化作用成分を含有する溶媒と、当該溶媒に入れられた多孔質粒子とを含む。【選択図】図１
2018094858.tif 000002
【特許請求の範囲】
【請求項１】
ゴム芯入り紐の両端部が付き合わされて、又は、２本のゴム芯入り紐の端部が付き合わせされて接着剤で接合されているゴム芯入り紐の接合構造であって、
ゴム芯入り紐の両端部、又は、２本のゴム芯入り紐の端部には、固化した固化剤によって固化部分が形成されており、当該固化部分には、多孔質粒子が含まれている、ゴム芯入り紐の接合構造。
【請求項２】
複数のゴム芯入り紐を編んで又は縒って形成された編み紐又は縒り紐の両端部が付き合わされて、或いは、各々が複数のゴム芯入り紐を編んで又は縒って形成されている２本の編み紐又は縒り紐の端部が付き合わされて接着剤で接合されているゴム芯入り紐の接合構造であって、
編み紐又は縒り紐の両端部、或いは、２本の編み紐又は縒り紐の端部には、固化した固化剤によって固化部分が形成されており、当該固化部分には、多孔質粒子が含まれている、ゴム芯入り紐の接合構造。
【請求項３】
ゴム芯入り紐に付着させる固化剤であって、
固化作用成分を含有する溶媒と、当該溶媒に入れられた多孔質粒子とを含む固化剤。
【請求項４】
多孔質粒子は、多孔質ポリマー粒子、多孔質無機粒子、炭粒子、砂礫粒子、又はこれら粒子の任意の混合物である。請求項３に記載の固化剤。
【請求項５】
固化作用成分はポリビニルアルコールであり、溶媒は水である、請求項３又は請求項４に記載の固化剤。
【請求項６】
請求項１に記載のゴム芯入り紐の接合構造を作製する方法であって、
ゴム芯入り紐の両端部に固化剤を付着させる工程、又は、長尺のゴム芯入り紐に局所的に固化剤を付着させ、当該固化剤が固化して固化部分が形成された後に、当該固化部分にて長尺のゴム芯入り紐を切断する工程を含んでおり、
固化剤は、固化作用成分を含有する溶媒と、当該溶媒に入れられた多孔質粒子とを含む、方法。
【請求項７】
請求項２に記載のゴム芯入り紐の接合構造を作製する方法であって、
長尺の編み紐又は縒り紐に局所的に固化剤を付着させ、当該固化剤が固化して固化部分が形成された後に、当該固化部分にて長尺の編み紐又は縒り紐を切断する工程を含んでおり、
固化剤は、固化作用成分を含有する溶媒と、当該溶媒に入れられた多孔質粒子とを含む、方法。
【発明の詳細な説明】
【技術分野】
【０００１】
本発明は、主として、ゴム芯入り紐の両端部を付き合わせて接合する、又は、２本のゴム芯入り紐の端部を付き合わせて接合する接合構造に関する。また、本発明は、このようなゴム芯入り紐の接合構造を形成する際に使用される固化剤に関する。
【背景技術】
【０００２】
ゴム芯入り紐（ゴム芯入り組紐とも称される）の両端部を付き合わせて接合することで環状にしたゴムリングは、髪留めやアクセサリ−として用いられている。ゴム芯入り紐は、１又は複数のゴム芯と当該ゴム芯を被覆する伸縮性カバーとで構成されており、伸縮性カバーは繊維糸を編んで構成されている。
【０００３】
このようなゴムリングの製造においては、ゴムリングを形成するゴム芯入り紐の両端部を固化剤（硬化剤とも称される）付着して固くすること、或いは、長尺のゴム芯入り紐に局所的に固化剤を付着して固くした後に固化部分を切断することで、ゴムリングを形成するゴム芯入り紐を得ることが行われている（特許文献１及び特許文献２参照）。ゴムリングを形成するゴム芯入り紐の両端部が固化剤で固まることで、これらの端部において、伸縮性カバーの端部の繊維糸が毛羽立つ事態や、ゴム芯の端面が伸縮性カバーの端部から凹む事態が防止又は抑制される。さらには、このように、ゴム芯入り紐の両端部を固化剤で固くすることで、両端部を付き合わせて接着剤を用いて接合することが容易になると共に、両端部の接合強度が向上する。
【先行技術文献】
【特許文献】
【０００４】
【特許文献１】特開２０１６−３４３１７号公報
【特許文献２】特開２００５−４０１７３号公報
【発明の概要】
【発明が解決しようとする課題】
【０００５】
ゴムリングの機能及び品質上、ゴム芯入り紐の両端部の接合強度が極めて重要であることは言うまでもない。ゴム芯入り紐の両端部の接合強度を高めることは、ゴムリングの製造者にとって恒常的な課題となっている。
【０００６】
本発明は、上記の課題を解決するものであって、従来技術のゴムリングにおけるゴム芯入り紐の接合構造と比較して接合強度が高い接合構造を提供する。また、本発明は、上記の課題を解決するものであって、このような接合強度が高い接合構造をゴム芯入り紐にもたらす固化剤を提供する。
【課題を解決するための手段】
【０００７】
本発明は、ゴム芯入り紐の両端部が付き合わされて、又は、２本のゴム芯入り紐の端部が付き合わせされて接着剤で接合されているゴム芯入り紐の接合構造であって、ゴム芯入り紐の両端部、又は、２本のゴム芯入り紐の端部には、固化した固化剤によって固化部分が形成されており、当該固化部分には多孔質粒子が含まれている。
【０００８】
本発明は、複数のゴム芯入り紐を編んで又は縒って形成された編み紐又は縒り紐の両端部が付き合わされて、或いは、各々が複数のゴム芯入り紐を編んで又は縒って形成されている２本の編み紐又は縒り紐の端部が付き合わされて接着剤で接合されているゴム芯入り紐の接合構造であって、編み紐又は縒り紐の両端部、或いは、２本の編み紐又は縒り紐の端部には、固化した固化剤によって固化部分が形成されており、当該固化部分には多孔質粒子が含まれている。
【０００９】
本発明は、ゴム芯入り紐に付着させる固化剤であって、固化作用成分を含有する溶媒と、当該溶媒に入れられた多孔質粒子とを含む。多孔質粒子は、多孔質ポリマー粒子、多孔質無機粒子、炭粒子、砂礫粒子、又はこれら粒子の任意の混合物であってよい。固化作用成分はポリビニルアルコールであり、溶媒は水であってよい。
【００１０】
本発明は、上記のゴム芯入り紐の接合構造を作製する方法であって、ゴム芯入り紐の両端部に固化剤を付着させる工程、又は、長尺のゴム芯入り紐に局所的に固化剤を付着させ、当該固化剤が固化して固化部分が形成された後に、当該固化部分にて長尺のゴム芯入り紐を切断する工程を含んでおり、固化剤は、固化作用成分を含有する溶媒と、当該溶媒に入れられた多孔質粒子とを含む。
【００１１】
本発明は、上記のゴム芯入り紐の接合構造を作製する方法であって、長尺の編み紐又は縒り紐に局所的に固化剤を付着させ、当該固化剤が固化して固化部分が形成された後に、当該固化部分にて長尺の編み紐又は縒り紐を切断する工程を含んでおり、固化剤は、固化作用成分を含有する溶媒と、当該溶媒に入れられた多孔質粒子とを含む。
【発明の効果】
【００１２】
本発明によれば、以下に示す試験結果によって確認されているように、従来技術のゴム芯入り紐の接合構造と比較して接合強度が高いゴム芯入り紐の接合構造が得られる。
【図面の簡単な説明】
【００１３】
【図１】図１は、本発明に係るゴム芯入り紐の接合構造を有するゴムリングを示す斜視図である。
【図２】図２は、図１に示すゴムリングを構成するゴム芯入り紐の断面図である。
【図３】図３（ａ）乃至（ｄ）は、図１に示すゴムリングの製造工程を示す説明図である。
【図４】図４は、本発明に係るゴム芯入り紐の接合構造を有するゴムリングを示す斜視図である。
【図５】図５（ａ）乃至（ｄ）は、図４に示すゴムリングの製造工程を示す説明図である。
【図６】図６（ａ）乃至（ｄ）は、図４に示すゴムリングの製造工程を示す説明図である。
【発明を実施するための形態】
【００１４】
以下、本発明について、図を参照しつつ具体的に説明する。図１は、本発明に係るゴム芯入り紐の接合構造を有する第１ゴムリング１を示す斜視図であり、図２は、第１ゴムリング１を構成するゴム芯入り紐１１を長さ方向に沿って破断した断面図である。
【００１５】
ゴム芯入り紐１１は、天然ゴム又は合成ゴムで作られている細長いゴム芯１３と、ゴム芯１３を覆う伸縮性カバー１５とを備えている。ゴム芯１３の（長さ方向に直交する面で破断した）断面は、例えば矩形又は円形にされるが、本発明において、ゴム芯１３の断面形状は限定されない。本実施形態では、ゴム芯入り紐１１は１本のゴム芯１３を備えているが、本発明において、ゴム芯入り紐１１は、複数のゴム芯入り紐を伸縮性カバー１５で束ねたものであってもよい。
【００１６】
伸縮性カバー１５は、ゴム芯入り紐１１の長さ方向に伸縮可能に繊維糸を編んで形成されている。伸縮性カバー１５を形成する繊維糸としては、例えば、綿糸、ポリエステル糸、レーヨン糸やポリウレタン糸が使用される。
【００１７】
第１ゴムリング１は、ゴム芯入り紐１１の両端部が付き合わされて接着剤２１（図３（ｄ）参照）で接合されている接合構造２を備えている。接合構造２は、ゴム芯入り紐１１の両端部に形成された固化部分２３を備えており、両端部の固化部分２３の端面どうしが接着剤２１によって接合されている。
【００１８】
ゴム芯入り紐１１の固化部分２３は、ゴム芯入り紐１１に固化剤２５（図３（ａ）参照）を付着させてこれを固化することで形成されている。固化剤２５は、固化作用成分を含有する溶媒と、当該溶媒に入れられた多孔質粒子とを含んでいる。固化作用成分としては、ポリビニルアルコール（ＰＶＡ）、セルロース誘導体、多糖類、糖類、グリセリン誘導体、ポリリジン、ポリアリルアミン、ポリアルキレンポリアミン、ポリアルキルアミン、ポリエチレンイミンなどが使用されてよい。溶媒としては、水が使用される。ポリビニルアルコール及び水は、ゴム芯入り紐における従来の接合構造においても、固化剤の固化作用成分及び溶媒として夫々使用されているものである。
【００１９】
更に、有機溶剤系洗浄剤が固化剤２５に含められてよい。洗浄剤自体は気化して、固化剤２５により形成された固化部分２３に細孔もたらす働きがある。有機溶剤系洗浄剤としては、アノン、メタノール、メチルエチルケトン、プロピレンジクロライド、ジクロロメタン、テトラヒドロフラン、トルエン、ｎ−ヘプタン、アセトン等が使用される。
【００２０】
本発明の特徴は、多孔質粒子を固化剤２５に含めること、そして、ゴム芯入り紐１１の固化部分２３に多孔質粒子が含まれていることである。多孔質粒子としては、多孔質ポリマー粒子、多孔質無機粒子、炭粒子、砂礫粒子、これら粒子の任意の混合物などが挙げられるが、本発明の作用効果が得られる限りにおいて、任意の多孔質粒子が使用されてよい。本発明において多孔質粒子の形状は限定されず、多孔質粒子は、例えば、球状や糸状であってよく、また、繊維粉末であってもよい。本発明において、多孔質粒子は微粒子であるのが好ましい。粒子の平均粒径は、例えば５０μｍ以下とされるが、本発明の作用効果が得られる限りにおいて、任意の大きさの多孔質粒子が使用されてよい。
【００２１】
本発明に係る多孔質粒子として使用可能な多孔質ポリマー粒子としては、例えば、ナイロン、ポリオレフィン、ポリエステル、ポリウレタン、ポリカーボネート、ポリエーテルエーテルケトン、ポリ（フェニレンオキシド）、又は、ポリ（エーテルスルホン）で形成された多孔質粒子、及び、それらの任意の混合物がある。
【００２２】
本発明に係る多孔質粒子として使用可能な多孔質無機粒子としては、シリカ、アルミナ、チタニア、又はジルコニアで形成された多孔質粒子、及び、それらの任意の混合物がある。
【００２３】
本発明に係る多孔質粒子として使用可能な炭粒子としては、黒炭、白炭、竹炭、備長炭で形成された炭粒子、及び、それらの任意の混合物がある。
【００２４】
本発明に係る多孔質粒子として使用可能な砂礫粒子としては、トルマリン、ゼオライト、花崗岩、貝化石、日光石、珊瑚化石、緑泥石、大谷石、麦飯石などの多孔質の自然石、火山岩や凝灰岩の塊を粉砕し、ふるい分け等して得られた砂礫粒子、及び、それらの任意の混合物がある。
【００２５】
ゴム芯入り紐１１の両端部の端面を接合するために本発明において使用可能な接着剤２１としては、浸透性を有しており、非水溶性の接着剤が使用されるのが好ましく、例えば、シアノアクリレート系の接着剤が使用される。
【００２６】
図３（ａ）乃至（ｄ）は、図１に示す第１ゴムリング１の製造工程の概要を示す説明図である。まず、図３（ａ）に示すように、長尺のゴム芯入り紐３１に、多孔質粒子を含む固化剤２５を離間して付着させる。ゴム芯入り紐３１において固化剤２５を付着させる箇所は、第１ゴムリング１の周長程度離間している。その後、図３（ｂ）に示すように、固化剤２５が固まることで、長尺のゴム芯入り紐３１に、多孔質粒子を含む固化部分３３が離間して形成される。
【００２７】
長尺のゴム芯入り紐３１に固化部分３３が形成された後、図３（ｃ）に示すように、固化部分３３にて長尺のゴム芯入り紐３１を切断することで、両端部に固化部分２３が形成されている、第１ゴムリング１を形成するゴム芯入り紐１１が得られる。その後、図３（ｄ）に示すように、ゴム芯入り紐１１の一方の端面に接着剤２１を塗布した後、ゴム芯入り紐１１の両端部を付き合わせる。接着剤２１が固まると、第１ゴムリング１が完成する。
【００２８】
図３（ａ）乃至（ｄ）に例示した製造工程では、長尺のゴム芯入り紐３１に固化剤２５を離間して付着させたが、当該工程を行うことなく、長尺のゴム芯入り紐３１を切断して、第１ゴムリング１を形成するゴム芯入り紐１１が得られてよい。その後、ゴム芯入り紐１１の両端部に固化剤２５を付着させる工程が行われる。当該工程は、例えば、保存容器に入った固化剤２５にゴム芯入り紐１１の両端部を浸漬することでなされてよい。
【００２９】
図４は、本発明に係るゴム芯入り紐の接合構造５を有する第２ゴムリング４を示す斜視図である。第２ゴムリング４は、複数のゴム芯入り紐４１を編んで形成された編み紐４３の両端部が付き合わされて接着剤２１で接合されることで形成されている。編み紐４３の両端部には、多孔質粒子を含む固化部分５１が形成されている。各ゴム芯入り紐４１は、先の実施形態の第１ゴムリング１におけるゴム芯入り紐１１と同様に構成されている。
【００３０】
本実施形態では、３本のゴム芯入り紐４１を三つ編みすることで編み紐４３が形成されているが、本発明において、編み紐４３を構成する複数のゴム芯入り紐４１の数とそれらの編み方は限定されない。例えば、編み紐４３は、左右編みされた２本のゴム芯入り紐４１で構成されてもよい。また、編み紐４３の代わりに複数のゴム芯入り紐４１を縒って形成された縒り紐を用いて第２ゴムリング４が形成されてもよい。
【００３１】
図５（ａ）乃至（ｄ）は、図４に示す第２ゴムリング４の製造工程の概要を示す説明図である。まず、図５（ａ）に示すように、長尺の編み紐６１に多孔質粒子を含む固化剤２５を離間して付着させる。編み紐６１において固化剤２５を付着させる箇所は、第２ゴムリング４の周長程度離間している。その後、図５（ｂ）に示すように、固化剤２５が固まることで、長尺の編み紐６１に、多孔質粒子を含む固化部分６３が離間して形成される。
【００３２】
長尺の編み紐６１に固化部分６３が形成された後、図５（ｃ）に示すように、固化部分６３にて長尺の編み紐６１を切断することで、両端部に固化部分５１が形成されている、第２ゴムリング４を形成する編み紐４３が得られる。その後、図５（ｄ）に示すように、編み紐４３の一方の端面に接着剤２１を塗布した後、編み紐４３の両端部を付き合わせて接合する。
【００３３】
図６は、図４に示す第２ゴムリング４の代替的な製造工程の概要を示す説明図である。まず、図６（ａ）に示すように、長尺の編み紐６１に破断可能な帯状の結束部材６５を離間して巻き付ける。結束部材６５としては、編み紐６１に巻着させることができ、且つ、容易に破断可能であるものであればよく、例えば、市販の粘着テープが使用されてよい。編み紐６１において結束部材６５を巻き付ける箇所は、第２ゴムリング４の周長よりも長く離間している。
【００３４】
その後、図６（ｂ）に示すように、結束部材６５にて、長尺の編み紐６１を破断した後、図６（ｃ）に示すように、得られた編み紐６７における少なくとも結束部材６５の残部の内側に多孔質粒子を含む固化剤（図示せず）を付着させる。固化剤が固まることで多孔質粒子を含む固化部分６９が形成された後、図６（ｄ）に示すように、固化部分６９にて編み紐６７を切断することで、両端部に固化部分５１が形成されており、第２ゴムリング４を形成する編み紐４３が得られる。その後、図５（ｄ）を参照して述べた工程と同様に、編み紐４３の一方の固化部分５１の端面に接着剤２１を塗布した後、編み紐４３の両端部を付き合わせて接合する。なお、図６（ｃ）に示す工程は、保存容器に入った固化剤２５に編み紐６７の両端部を浸漬することでなされてよい。
【実施例】
【００３５】
本発明の効果を確認するために、本発明に係る接合構造２を有する図１に示した第１ゴムリング１を、上述した製造工程を実行することで作製した。作製した第１ゴムリング１の周長は、略１６ｃｍであり、第１ゴムリング１を構成するゴム芯入り紐１１は、一辺が略２ｍｍである略正方形の断面を有するゴム芯１３を備えていた。
【００３６】
第１ゴムリング１の作製に使用された固化剤２５は、溶媒として水を、固化作用成分としてポリビニルアルコールを、有機溶剤系洗浄剤としてアセトンを使用した溶液（具体的には、水約５０ｗｔ％、ＰＶＡ水溶液（１０％）約２０ｗｔ％、アセトン約３０ｗｔ％の混合液）に、多孔質ポリマー粒子、多孔質無機粒子、炭粒子、又は、砂礫粒子を加えることで調製された。これらの粒子は、溶液１００ｍｌ当たり５ｇの割合で加えられた。多孔質ポリマー粒子としては、ナイロン６多孔質微粒子（平均粒径１３μｍ）（東レ株式会社）を、多孔質無機粒子としては、サイシリア３５０（粒径約４μｍ）（富士シリシア化学株式会社）を、炭粒子としては、備長炭粉末及び竹炭粉末の混合物（平均粒径１６．７２μｍ）（株式会社増田屋）を、砂礫粒子としては、中華人民共和国阜新市産麦飯石粉末（粒度３００メッシュ）を使用した。なお、第１ゴムリング１の作製に使用された接着剤２１は、シアノアクリレート系接着剤であった。
【００３７】
各種類の多孔質粒子について、第１ゴムリング１のサンプルを１０個ずつ作製して、各サンプルについて第１ゴムリング１の接合構造２の接合強度を評価した。更に、固化剤２５に多孔質粒子が含まれない点を除いて第１ゴムリング１と同様な構成を有する１０個のゴムリングを比較例として作製して、各サンプルについて接合構造の接合強度を評価した。接合強度の評価は、第１ゴムリング１の接合構造又は比較例のゴムリング接合構造における接合された固化部分を分離させるのに要する力を測定することで行った。具体的には、計測軸の先端に子鉤を取り付けたデジタルフォースゲージ（株式会社イマダ）を作業台に固定して、第１ゴムリング１又は比較例のゴムリングのサンプルを子鉤に引っかけてデジタルフォースゲージから離れるように引っ張って、接合されているゴム芯入り紐の両端部を分離させた。デジタルフォースゲージには、第１ゴムリング１又は比較例のゴムリングのサンプルに加えた引っ張り力のピーク値（単位はｋｇｆ）が記録された。
【００３８】
以下の表１は、以上の試験結果をまとめたものである（表１に記載の値は、上記のピーク値である）。
【表１】
2018094858.tif 000003
【００３９】
表１に示されているように、ゴム芯入り紐の両端部を分離させるために要した力の平均値は、比較例のサンプルでは７．８ｋｇｆであり、多孔質ポリマー粒子、多孔質無機粒子、炭粒子、及び砂礫粒子を固化剤に含めたサンプルでは夫々、１３．６ｋｇｆ、１３．５ｋｇｆ、１３．２ｋｇｆ、１２．７ｋｇｆとなった。多孔質ポリマー粒子、多孔質無機粒子、炭粒子、及び砂礫粒子を固化剤２５に加えた場合において、本発明に係る第１ゴムリング１におけるゴム芯入り紐の両端部を分離させるのに要する力は、比較例のゴムリングにおけるゴム芯入り紐の両端部を分離させるのに要する力の約１．６〜１．７倍である。このように、本発明は、ゴムリングにおけるゴム芯入り紐の接合構造の接合強度を従来のゴムリングと比較して著しく向上させることが実際に確認された。
【００４０】
上記の実施形態では、本発明を用いてゴム芯入り紐１１の両端部が接合されて第１ゴムリング１が形成されており、本発明を用いて編み紐４３の両端部が接合されて第２ゴムリング４が形成されている。しかしながら、本発明は、２本のゴム芯入り紐の端部を接合して、これらのゴム芯入り紐を繋げるために使用されてよく、２本の編み紐又は縒り紐の端部を接合して、これらの編み紐又は縒り紐を繋げるために使用されてよいことは明らかである。
【００４１】
本発明において、ゴム芯入り紐の接合構造の固化部分に含まれる多孔質粒子の量、或いは、固化剤に含まれる多孔質粒子の量又は割合は、本発明の作用効果が得られるように又は本発明の作用効果が得られる限りにおいて適宜調節されてよいことは明らかである。
【００４２】
本発明において、ゴム芯入り紐の接合構造の固化部分に含まれる多孔質粒子、又は、固化剤に含まれる多孔質粒子は、ゴム芯入り紐の伸縮性カバーの繊維の色と同じ色又は似た色に着色されてよい。このように多孔質粒子が着色されることで、ゴム芯入り紐の接合構造において、多孔質粒子の存在を目立たなくすることができる。また、固化剤の溶媒も、ゴム芯入り紐の伸縮性カバーの繊維の色と同じ色又は似た色に着色されてよい。
【００４３】
上記説明は、開示されている発明を説明するためのものであって、特許請求の範囲に記載の発明を限定し、或いは範囲を減縮する様に解すべきではない。又、本発明の各部構成は上記実施形態に限らず、特許請求の範囲に記載の技術的範囲内で種々の変形が可能であることは勿論である。
【符号の説明】
【００４４】
１    ゴムリング
１１  ゴム芯入り紐
２    接合構造
２１  接着剤
２３  固化部分
２５  固化剤
４    ゴムリング
４１  ゴム芯入り紐
４３  編み紐
５    接合構造
５１  固化部分
【図１】
2018094858.tif 000004
【図２】
2018094858.tif 000005
【図３】
2018094858.tif 000006
【図４】
2018094858.tif 000007
【図５】
2018094858.tif 000008
【図６】
2018094858.tif 000009
【手続補正書】
【提出日】平成29年5月19日(2017.5.19)
【手続補正１】
【補正対象書類名】明細書
【補正対象項目名】０００９
【補正方法】変更
【補正の内容】
【０００９】
本発明は、ゴム芯入り紐の両端部が付き合わされて、又は、２本のゴム芯入り紐の端部が付き合わせされて接着剤で接合されているゴム芯入り紐の接合構造を形成するために、前記ゴム芯入り紐の両端部又は前記２本のゴム芯入り紐の端部に付着させる固化剤であって、固化作用成分を含有する溶媒と、当該溶媒に入れられた多孔質粒子とを含む。多孔質粒子は、多孔質ポリマー粒子、多孔質無機粒子、炭粒子、砂礫粒子、又はこれら粒子の任意の混合物であってよい。固化作用成分はポリビニルアルコールであり、溶媒は水であってよい。
【手続補正２】
【補正対象書類名】特許請求の範囲
【補正対象項目名】請求項３
【補正方法】変更
【補正の内容】
【請求項３】
ゴム芯入り紐の両端部が付き合わされて、又は、２本のゴム芯入り紐の端部が付き合わせされて接着剤で接合されているゴム芯入り紐の接合構造を形成するために、前記ゴム芯入り紐の両端部又は前記２本のゴム芯入り紐の端部に付着させる固化剤であって、
固化作用成分を含有する溶媒と、当該溶媒に入れられた多孔質粒子とを含む固化剤。